(57)【特許請求の範囲】
【請求項１】
（Ａ）下記平均組成式（１）
Ｒ1nＳｉＯ(4-n)/2          （１）
（式中、Ｒ1は脂肪族不飽和基を除く全ての基がメチル基であり、ｎは１．９５〜２．０５の正数である。）
で表され、一分子中に少なくとも２個のアルケニル基を有する重合度が１００以上のオルガノポリシロキサン：１００質量部、
（Ｂ）比表面積が５０ｍ2／ｇ以上の補強性シリカ：１０〜１００質量部、
（Ｃ）ベンゾトリアゾール系紫外線吸収剤：０．００１〜１質量部、
（Ｄ）硬化剤としてアルキルパーエステル系有機過酸化物及び／又はパーオキシケタール系有機過酸化物：硬化有効量
を含有する紫外線吸収性付与シリコーンゴム組成物であって、
（Ｄ）成分のアルキルパーエステル系及びパーオキシケタール系有機過酸化物硬化剤が、ｔｅｒｔ−ブチルパーオキシ−３，５，５−トリメチルヘキサノエート、ｔｅｒｔ−アミルパーオキシ−３，５，５−トリメチルヘキサノエート、ｔｅｒｔ−ブチル−２−エチルパーオキシヘキサノエート、ｔｅｒｔ−アミル−２−エチルパーオキシヘキサノエート、ｔｅｒｔ−ブチルパーオキシベンゾエート、１，１−ビス（ｔｅｒｔ−ブチルパーオキシ）シクロヘキサン、２，２−ビス（イソブチルパーオキシ）シクロヘキシルプロパン、２，２−ビス（ｔｅｒｔ−ブチルパーオキシ）ブタンから選ばれるものであり、
該組成物を加熱硬化してなる２ｍｍ厚の硬化物の光透過率が、波長７００ｎｍで７０％以上であり、かつ波長３４０ｎｍで１０％以下である紫外線吸収性付与シリコーンゴムを与えるものであることを特徴とする紫外線吸収性付与シリコーンゴム組成物。
【請求項２】
請求項１記載のシリコーンゴム組成物を８０〜４００℃で加熱成形し、次いで１５０〜２５０℃で１〜７０時間ポストキュアすることを特徴とするポストキュア後の黄変が抑制された紫外線吸収性付与シリコーンゴムの製造方法。
【請求項３】
押出し成形、プレス成形、インジェクション成形のいずれかの方法により成形するものである請求項２記載の紫外線吸収性付与シリコーンゴムの製造方法。
【発明の詳細な説明】
【技術分野】
【０００１】
本発明は、紫外線吸収性能に優れた硬化物を与える紫外線吸収性付与シリコーンゴム組成物及び該組成物を用いた黄変が抑制された紫外線吸収性付与シリコーンゴムの製造方法に関する。
【背景技術】
【０００２】
シリコーンゴムは、優れた耐候性、電気特性、低圧縮永久歪性、耐熱性、耐寒性等の特性を有しているため、電気機器、自動車、建築、医療、食品をはじめとして様々な分野で広く使用されている。例えば、リモートコントローラ、タイプライター、ワードプロセッサ、コンピュータ端末、楽器等のゴム接点として使用されるキーパッド；建築用ガスケット；オーディオ装置等の防振ゴム；コネクターシール、スパークプラグブーツなどの自動車部品、コンピュータに使用されるコンパクトディスク用パッキン、パンやケーキの型などの用途が挙げられる。現在、シリコーンゴムの需要は益々高まっており、優れた特性を有するシリコーンゴムの開発が望まれている。
【０００３】
特開２００２−３０２６０６号公報（特許文献１）、特開２０００−２１２５４１号公報（特許文献２）では、建築用シーリング材として、紫外線吸収剤を添加した室温硬化性シリコーンゴム組成物に関する記載があるが、縮合硬化であり、黄変の有無に関する記載はない。特開２０１５−４０２２３号公報（特許文献３）には紫外線吸収性シリコーンコーティング組成物の記載があるが、コーティング剤であるため、成形物にコーティングして紫外線吸収特性を出す必要がある。特開２００６−３３５８５５号公報（特許文献４）では、紫外線吸収性基含有オルガノポリシロキサンのコーティング剤の記載があるが、基材に塗布する必要があり、製造工程が増えてしまう。特開２００９−２１５５２１号公報（特許文献５）も、トリアジン系の紫外線吸収剤を含有する記載があるが、室温硬化性のコーティング剤である。特開２０００−１９１９１７号公報（特許文献６）では、紫外線吸収剤を含有したシリコーンゴムを使用した防虫用樹脂組成物を使用しているが、硬化形態が不明であり、黄変の有無の記載がない。
【０００４】
紫外線吸収剤を添加したシリコーンゴム組成物を付加加硫させると、シリコーンゴム硬化物をポストキュアしても黄変しないが、付加毒の影響があるため、使用環境が制限されてしまう。
【先行技術文献】
【特許文献】
【０００５】
【特許文献１】特開２００２−３０２６０６号公報
【特許文献２】特開２０００−２１２５４１号公報
【特許文献３】特開２０１５−４０２２３号公報
【特許文献４】特開２００６−３３５８５５号公報
【特許文献５】特開２００９−２１５５２１号公報
【特許文献６】特開２０００−１９１９１７号公報
【発明の概要】
【発明が解決しようとする課題】
【０００６】
本発明は、上記事情に鑑みなされたもので、優れた紫外線吸収特性を維持することのでき、黄変が抑制されたシリコーンゴム（硬化物）となる紫外線吸収性付与シリコーンゴム組成物とその製造方法を提供することを目的とするものである。
【課題を解決するための手段】
【０００７】
本発明者は、上記目的を達成するため鋭意検討を重ねた結果、紫外線吸収剤を含有するミラブル型のシリコーンゴム組成物の硬化剤（架橋剤）としてアルキルパーエステル系及び／又はパーオキシケタール系の有機過酸化物を用いて硬化させることで、ポストキュア後の黄変を抑制できることを知見し、本発明をなすに至った。
【０００８】
従って、本発明は、下記のシリコーンゴム組成物及び該組成物を硬化してなるシリコーンゴムの製造方法を提供する。
〔１〕
（Ａ）下記平均組成式（１）
Ｒ1nＳｉＯ(4-n)/2          （１）
（式中、Ｒ1は脂肪族不飽和基を除く全ての基がメチル基であり、ｎは１．９５〜２．０５の正数である。）
で表され、一分子中に少なくとも２個のアルケニル基を有する重合度が１００以上のオルガノポリシロキサン：１００質量部、
（Ｂ）比表面積が５０ｍ2／ｇ以上の補強性シリカ：１０〜１００質量部、
（Ｃ）ベンゾトリアゾール系紫外線吸収剤：０．００１〜１質量部、
（Ｄ）硬化剤としてアルキルパーエステル系有機過酸化物及び／又はパーオキシケタール系有機過酸化物：硬化有効量
を含有する紫外線吸収性付与シリコーンゴム組成物であって、
（Ｄ）成分のアルキルパーエステル系及びパーオキシケタール系有機過酸化物硬化剤が、ｔｅｒｔ−ブチルパーオキシ−３，５，５−トリメチルヘキサノエート、ｔｅｒｔ−アミルパーオキシ−３，５，５−トリメチルヘキサノエート、ｔｅｒｔ−ブチル−２−エチルパーオキシヘキサノエート、ｔｅｒｔ−アミル−２−エチルパーオキシヘキサノエート、ｔｅｒｔ−ブチルパーオキシベンゾエート、１，１−ビス（ｔｅｒｔ−ブチルパーオキシ）シクロヘキサン、２，２−ビス（イソブチルパーオキシ）シクロヘキシルプロパン、２，２−ビス（ｔｅｒｔ−ブチルパーオキシ）ブタンから選ばれるものであり、
該組成物を加熱硬化してなる２ｍｍ厚の硬化物の光透過率が、波長７００ｎｍで７０％以上であり、かつ波長３４０ｎｍで１０％以下である紫外線吸収性付与シリコーンゴムを与えるものであることを特徴とする紫外線吸収性付与シリコーンゴム組成物。
〔２〕
〔１〕記載のシリコーンゴム組成物を８０〜４００℃で加熱成形し、次いで１５０〜２５０℃で１〜７０時間ポストキュアすることを特徴とするポストキュア後の黄変が抑制された紫外線吸収性付与シリコーンゴムの製造方法。
〔３〕
押出し成形、プレス成形、インジェクション成形のいずれかの方法により成形するものである〔２〕記載の紫外線吸収性付与シリコーンゴムの製造方法。
【発明の効果】
【０００９】
本発明の紫外線吸収性付与シリコーンゴム組成物の硬化物（シリコーンゴム）は、優れた紫外線吸収特性を維持することができ、ポストキュア後の黄変が抑制できる。
【発明を実施するための形態】
【００１０】
以下、本発明を詳細に説明する。
［（Ａ）成分］
本発明において、（Ａ）成分は、ミラブル型シリコーンゴムコンパウンド及びミラブル型シリコーンゴム組成物における主剤（ベースポリマー）であり、下記平均組成式（１）で表される重合度が１００以上のオルガノポリシロキサンである。
Ｒ1nＳｉＯ(4-n)/2          （１）
（式中、Ｒ1は同一又は異種の非置換もしくは置換の一価炭化水素基であり、ｎは１．９５〜２．０５の正数である。）
【００１１】
上記平均組成式（１）中、Ｒ1は同一又は異種の非置換もしくは置換の一価炭化水素基であり、通常、炭素数１〜１２、特に炭素数１〜８のものが好ましい。具体的には、メチル基、エチル基、プロピル基、ブチル基、ヘキシル基、オクチル基等のアルキル基、シクロペンチル基、シクロヘキシル基等のシクロアルキル基、ビニル基、アリル基、プロペニル基等のアルケニル基、シクロアルケニル基、フェニル基、トリル基等のアリール基、ベンジル基、２−フェニルエチル基等のアラルキル基、或いはこれらの基の水素原子の一部又は全部をフッ素、塩素等のハロゲン原子もしくはシアノ基などで置換した、例えばクロロメチル基、トリフルオロプロピル基、シアノエチル基等が挙げられ、メチル基、ビニル基、フェニル基、トリフルオロプロピル基が好ましく、特にメチル基、ビニル基が好ましい。
【００１２】
特に、（Ａ）成分としてのオルガノポリシロキサンは、一分子中に２個以上、通常、２〜５０個、特に２〜２０個程度のアルケニル基、シクロアルケニル基等の脂肪族不飽和基を有するものが好ましく、特にビニル基を有するものであることが好ましい。この場合、全Ｒ1中０．０１〜２０モル％、特に０．０２〜１０モル％が脂肪族不飽和基であることが好ましい。なお、この脂肪族不飽和基は、分子鎖末端でケイ素原子に結合していても、分子鎖の途中（分子鎖非末端）のケイ素原子に結合していても、その両方であってもよいが、少なくとも分子鎖末端のケイ素原子に結合していることが好ましい。
【００１３】
また、全Ｒ1中８０モル％以上、好ましくは９０モル％以上、より好ましくは９５モル％以上、更に好ましくは脂肪族不飽和基を除く全てのＲ1がアルキル基、特にはメチル基であることが望ましい。
【００１４】
ｎは１．９５〜２．０５、好ましくは１．９８〜２．０２、より好ましくは１．９９〜２．０１の正数である。
【００１５】
（Ａ）成分であるオルガノポリシロキサンの分子構造は、直鎖状、又は一部分岐構造を有する直鎖状であることが好ましい。具体的には、該オルガノポリシロキサンの主鎖を構成するジオルガノシロキサン単位（Ｒ12ＳｉＯ2/2、Ｒ1は上記と同じ、以下同様）の繰り返し構造が、ジメチルシロキサン単位のみの繰り返しからなるもの、又はこの主鎖を構成するジメチルシロキサン単位の繰り返しからなるジメチルポリシロキサン構造の一部として、フェニル基、ビニル基、３，３，３−トリフルオロプロピル基等を置換基として有するジフェニルシロキサン単位、メチルフェニルシロキサン単位、メチルビニルシロキサン単位、メチル−３，３，３−トリフルオロプロピルシロキサン単位等のジオルガノシロキサン単位を導入したもの等が好適である。
【００１６】
また、分子鎖両末端は、例えば、トリメチルシロキシ基、ジメチルフェニルシロキシ基、ビニルジメチルシロキシ基、ジビニルメチルシロキシ基、トリビニルシロキシ基等のトリオルガノシロキシ基（Ｒ13ＳｉＯ1/2）やヒドロキシジメチルシロキシ基等のヒドロキシジオルガノシロキシ基（Ｒ12（ＨＯ）ＳｉＯ1/2）などで封鎖されていることが好ましい。
【００１７】
（Ａ）成分のオルガノポリシロキサンは、上述したように、分子鎖両末端がトリオルガノシロキシ基（Ｒ13ＳｉＯ1/2）又はヒドロキシジオルガノシロキシ基（Ｒ12（ＨＯ）ＳｉＯ1/2）で封鎖され、主鎖がジオルガノシロキサン単位（Ｒ12ＳｉＯ2/2）の繰り返しからなる直鎖状のものを好ましく挙げることができる。特に好ましいものとしては、分子中の置換基（即ち、ケイ素原子に結合する非置換又は置換の一価炭化水素基）の種類として、メチルビニルポリシロキサン、メチルフェニルビニルポリシロキサン、メチルトリフルオロプロピルビニルポリシロキサン等を挙げることができる。
【００１８】
このようなオルガノポリシロキサンは、例えば、オルガノハロゲノシランの１種又は２種以上を（共）加水分解縮合することにより、或いは環状ポリシロキサン（シロキサンの３量体、４量体等）をアルカリ性又は酸性の触媒を用いて開環重合することによって得ることができる。
【００１９】
なお、上記オルガノポリシロキサンの重合度は１００以上（通常、１００〜１００，０００）、好ましくは１，０００〜１００，０００、より好ましくは２，０００〜５０，０００、特に好ましくは３，０００〜２０，０００であり、室温（２５℃）において自己流動性のない、いわゆる生ゴム状（非液状）であることが好ましい。重合度が小さすぎるとコンパウンドとした際に、ロール粘着等の問題が生じ、ロール作業性が悪化する。なお、この重合度は、ゲルパーミエーションクロマトグラフィ（ＧＰＣ）分析によるポリスチレン換算の重量平均重合度として測定することができる。
【００２０】
（Ａ）成分は、１種を単独で用いても、分子量（重合度）や分子構造の異なる２種又は３種以上の混合物であってもよい。
【００２１】
［（Ｂ）成分］
（Ｂ）成分の補強性シリカは、機械的強度の優れたシリコーンゴムを得るために添加される充填剤であり、この目的のためには比表面積（ＢＥＴ吸着法）が５０ｍ2／ｇ以上であることが必要であり、好ましくは１００〜４５０ｍ2／ｇ、より好ましくは１００〜３００ｍ2／ｇである。比表面積が５０ｍ2／ｇ未満だと、硬化物の機械的強度が低くなってしまう。
【００２２】
このような補強性シリカとしては、例えば、煙霧質シリカ（ヒュームドシリカ）、沈降シリカ（湿式シリカ）等が挙げられ、またこれらの表面をメチルクロロシラン等のオルガノシラン化合物やヘキサメチルジシラザン等のシラザン化合物などで疎水化処理したものも好適に用いられる。このなかでも動的疲労特性に優れる煙霧質シリカが好ましい。
（Ｂ）成分は１種単独でも２種以上を併用してもよい。
【００２３】
（Ｂ）成分の補強性シリカの配合量は、（Ａ）成分のオルガノポリシロキサン１００質量部に対して１０〜１００質量部であり、２０〜６０質量部であることが好ましい。（Ｂ）成分の配合量が少なすぎる場合には補強効果が得られず、多すぎる場合には加工性が悪くなり、また機械的強度が低下してしまい、動的疲労耐久性も悪化してしまう。
【００２４】
なお、本発明の製造方法においては、必要に応じて、（Ｂ）補強性シリカの分散剤（ウェッター）を任意成分として配合することができる。このウェッターとしては、例えば、ジフェニルシランジオール等のシラノール基（即ち、ケイ素原子結合水酸基）含有シラン化合物や、分子鎖両末端シラノール基封鎖の直鎖状ジメチルシロキサンオリゴマー（例えば、重合度又は分子中のケイ素原子数が２〜３０個、特には３〜２０個程度の低重合ポリマー）等のシラノール基含有オルガノシロキサンオリゴマーなどから選ばれる１種又は２種以上が用いられる。
【００２５】
ウェッターの配合量としては、ベースポリマー（（Ａ）成分）１００質量部に対し、０〜２５質量部とすることが好ましく、より好ましくは３〜２０質量部の範囲の配合量とすることができる。
【００２６】
［（Ｃ）成分］
（Ｃ）成分の紫外線吸収剤は、紫外線吸収性の優れたシリコーンゴム組成物を得るために添加される。紫外線吸収剤としては、ベンゾトリアゾール系、ベンゾフェノン系、ヒドロキシフェニルトリアジン系、マロン酸エステル系のものが多く市販されている。（Ｃ）成分の一例として、ＢＡＳＦ社製ＴＩＮＵＶＩＮ（登録商標）３２６やＴＩＮＵＶＩＮ（登録商標）５７１、或いは大塚化学（株）製ＲＵＶＡ−９３が挙げられる。また、硬化に影響を及ぼさない程度に光安定剤（ＨＡＬＳ）を併用することができる。
（Ｃ）成分の添加量は、（Ａ）成分１００質量部に対して０．００１〜１質量部が好ましい。０．００１質量部未満では紫外線吸収効果が得られず、１質量部より多く配合することは経済的でない。
【００２７】
［（Ｄ）成分］
（Ｄ）成分のアルキルパーエステル系及びパーオキシケタール系有機過酸化物硬化剤としては、ｔｅｒｔ−ブチルパーオキシ−３，５，５−トリメチルヘキサノエート、ｔｅｒｔ−アミルパーオキシ−３，５，５−トリメチルヘキサノエート、ｔｅｒｔ−ブチル−２−エチルパーオキシヘキサノエート、ｔｅｒｔ−アミル−２−エチルパーオキシヘキサノエート、ｔｅｒｔ−ブチルパーオキシベンゾエート、１，１−ビス（ｔｅｒｔ−ブチルパーオキシ）シクロヘキサン、２，２−ビス（イソブチルパーオキシ）シクロヘキシルプロパン、２，２−ビス（ｔｅｒｔ−ブチルパーオキシ）ブタンなどが挙げられ、これらの１種を単独で又は２種以上を組み合せて用いることができる。
【００２８】
アルキルパーエステル系及び／又はパーオキシケタール系有機過酸化物硬化剤の添加量は、（Ａ）成分１００質量部に対して０．１〜１０質量部、特に０．２〜５質量部が好ましい。配合量が少なすぎると硬化が不十分となる場合があり、多すぎると有機過酸化物の分解残渣が多く発生して、圧縮永久歪増大等の物性悪化させる場合がある。
【００２９】
［その他の成分］
本発明の紫外線吸収性付与シリコーンゴム組成物には、本発明の目的を損なわない範囲において、上記成分に加え、必要に応じて、粉砕石英、結晶性シリカ、珪藻土、炭酸カルシウム等の充填剤、着色剤、引き裂き強度向上剤、酸化鉄や酸化セリウム等の耐熱性向上剤、酸化チタン、白金化合物等の難燃性向上剤、受酸剤、アルミナや窒化硼素等の熱伝導率向上剤、離型剤、充填剤用分散剤として各種アルコキシシラン、特にフェニル基含有アルコキシシラン及びその加水分解物、ジフェニルシランジオール、カーボンファンクショナルシラン、シラノール基含有低分子シロキサンなどの熱硬化型のシリコーンゴム組成物における公知の充填剤や添加剤を添加することは任意である。
【００３０】
［製造方法、成形方法］
上記シリコーンゴム組成物を得るための必須成分及びその他任意成分は、これら成分をニーダー、バンバリーミキサー、二本ロール等の公知の混練機で混合することにより本発明のシリコーンゴム組成物を得ることができるが、通常は（Ａ）成分のオルガノポリシロキサンと（Ｂ）成分の補強性シリカを混合した後、（Ｃ）成分の紫外線吸収剤を添加し、次いで（Ｄ）成分のアルキルパーエステル系及び／又はパーオキシケタール系有機過酸化物硬化剤を添加することが好ましい。
【００３１】
このようにして得られた本発明の紫外線吸収性付与シリコーンゴム組成物は、加熱硬化させることにより紫外線吸収特性に優れたシリコーンゴムとなる。硬化条件はその成形方法における公知の条件でよく、一般的に８０〜４００℃、更には１２０〜２００℃の温度で数秒〜１日程度である。８０℃未満では、硬化させるのに非常に時間がかかり、４００℃を超えると、硬化物が劣化する場合がある。
【００３２】
また、硬化物の圧縮永久歪性を低下させたり、シリコーンゴム中に残存している低分子シロキサン成分を低減する、或いは有機過酸化物の分解物を除去する等の目的で、１５０〜２５０℃、好ましくは２００〜２４０℃のオーブン内等で１時間以上、好ましくは１〜７０時間程度、更に好ましくは１〜１０時間程度のポストキュア（二次加硫）を行ってもよい。
【００３３】
成形方法としては、目的とする成形品の形状や大きさにあわせて公知の成形方法を選択すればよい。例えば、注入成形、圧縮成形、射出成形、カレンダー成形、押し出し成形、コーティング、スクリーン印刷などの方法が例示される。
【００３４】
本発明において、上記紫外線吸収性付与シリコーンゴム組成物を硬化して得られた硬化物のポストキュア後の２ｍｍ厚シリコーンゴムシートの光透過率は波長７００ｎｍで７０％以上、波長３４０ｎｍで１０％以下となる。７００ｎｍで７０％以上であることで透明性に優れ、波長３４０ｎｍで１０％以下であると紫外線吸収効果の点で好ましい。
【実施例】
【００３５】
以下、実施例と比較例を示し、本発明を具体的に説明するが、本発明は以下の実施例に制限されるものではない。なお、シロキサンの重合度は、トルエンを展開溶媒としたゲルパーミエーションクロマトグラフィ分析によるポリスチレン換算の重量平均重合度である。
また、下記例において、光透過率及び黄変の有無を下記の方法により測定した。
光透過率の測定
分光光度計（日立製作所（株）製、型式：Ｕ−３３１０）を用いて、２００℃、４時間ポストキュア後の２ｍｍ厚シリコーンゴムシートの光透過率を測定した。波長７００ｎｍと３４０ｎｍの際の光透過率を表１に示す。
ポストキュアによる黄変有無の測定
２００℃、４時間ポストキュア後の２ｍｍ厚シリコーンゴムシートの変色を、それぞれ色差計にて（Ｌ、ａ、ｂ）値で表示して測定し、下記基準により評価した。
○：良好（黄変なし）（黄方向を示すｂ値が＋３〜−３の範囲内）
△：やや黄変（黄方向を示すｂ値が＋３を超え＋１０未満）
×：黄変（黄方向を示すｂ値が＋１０以上）
【００３６】
［調製例］
紫外線吸収剤ペーストを下記のように調製した。
［紫外線吸収剤ペースト１の調製］
熱硬化型シリコーンゴム組成物ＫＥ−５７１−Ｕ（信越化学工業（株）製）１００質量部に、紫外線吸収剤ＲＵＶＡ−９３（大塚化学（株）製）１質量部を添加した後、１２０℃で１０分混練りし、紫外線吸収剤ペースト１を調製した。
【００３７】
［実施例１］
ジメチルシロキサン単位９９．８２５モル％、メチルビニルシロキサン単位０．１５モル％、ジメチルビニルシロキシ単位０．０２５モル％からなり、平均重合度が約６，０００であるオルガノポリシロキサン生ゴム１００質量部、ＢＥＴ法比表面積が２００ｍ2／ｇのヒュームドシリカ（アエロジル２００、日本アエロジル（株）製）５５質量部、分散剤として両末端シラノール基を有し、平均重合度１５、２５℃における粘度が３０ｍＰａ・ｓであるジメチルポリシロキサン１２質量部を添加し、ニーダーにて混練りし、１７０℃にて２時間加熱処理して組成物（ベースコンパウンド１）を調製した。
この組成物（ベースコンパウンド１）１００質量部に対し、紫外線吸収剤ペースト１を５質量部、架橋剤としてｔｅｒｔ−ブチルパーオキシ−３，５，５−トリメチルヘキサノエート０．３質量部を二本ロールにて添加し、均一に混合して生ゴム状のシリコーンゴム組成物を製造した後、該組成物を１６５℃、７０ｋｇｆ／ｃｍ2の条件で１０分間プレスキュアを行ない、２ｍｍ厚のシートを作製した。次いで２００℃のオーブンで４時間ポストキュアを実施した。
このシリコーンゴムを室温に戻し、光透過率及び黄変有無を測定した。結果を表１に示す。
【００３８】
［実施例２］
紫外線吸収剤ペースト１ではなく、ＴＩＮＵＶＩＮ（登録商標）５７１（ＢＡＳＦ社製）を０．０５質量部添加した以外は、実施例１と同様にして光透過率及び黄変有無を測定した。結果を表１に示す。
【００３９】
［実施例３］
紫外線吸収剤ペースト１ではなく、ＴＩＮＵＶＩＮ（登録商標）３２６（ＢＡＳＦ社製）を０．０５質量部添加した以外は、実施例１と同様にして光透過率及び黄変有無を測定した。結果を表１に示す。
【００４０】
［実施例４］
ｔｅｒｔ−ブチルパーオキシ−３，５，５−トリメチルヘキサノエートではなく、ｔｅｒｔ−アミルパーオキシ−３，５，５−トリメチルヘキサノエートにした以外は、実施例１と同様にして光透過率及び黄変有無を測定した。結果を表１に示す。
【００４１】
［実施例５］
ｔｅｒｔ−ブチルパーオキシ−３，５，５−トリメチルヘキサノエートではなく、１，１−ビス（ｔｅｒｔ−ブチルパーオキシ）シクロヘキサンにした以外は、実施例２と同様にして光透過率及び黄変有無を測定した。結果を表１に示す。
【００４２】
［比較例１］
ｔｅｒｔ−ブチルパーオキシ−３，５，５−トリメチルヘキサノエートではなく、ジ（４−メチルベンゾイル）パーオキサイドを０．７質量部添加した以外は、実施例１と同様にして光透過率及び黄変有無を測定した。結果を表１に示す。
【００４３】
［比較例２］
ｔｅｒｔ−ブチルパーオキシ−３，５，５−トリメチルヘキサノエートではなく、２，５−ジメチル−２，５−ビス（ｔｅｒｔ−ブチルパーオキシ）ヘキサンを０．４質量部添加した以外は、実施例２と同様にして光透過率及び黄変有無を測定した。結果を表１に示す。
【００４４】
［比較例３］
ｔｅｒｔ−ブチルパーオキシ−３，５，５−トリメチルヘキサノエートではなく、１，６−ジ（ｔｅｒｔ−ブチルパーオキシカルボニルオキシ）ヘキサンを０．５質量部添加した以外は、実施例２と同様にして光透過率及び黄変有無を測定した。結果を表１に示す。
【００４５】
［比較例４］
紫外線吸収剤ペースト１を添加しない以外は、実施例１と同様にして光透過率及び黄変有無を測定した。結果を表１に示す。
【００４６】
【表１】
0006439603.tif 000002